СПОСОБ ИЗГОТОВЛЕНИЯ АЭРОГЕЛЕЙ

1. Способ изготовления органически модифицированного аэрогеля, содержащий стадии
а) проведения реакции А) по меньшей мере одной растворимой соли кислого или амфотерного, содержащего кислород, молекулярного аниона с Б) по меньшей мере одной кислотой
до получения гидрогеля,
б) модифицирования гидрогеля с использованием смеси, содержащей силилирующий агент, который включает по меньшей мере один органический радикал, и по меньшей мере один неполярный растворитель,
в) сушки органически модифицированного геля в докритических условиях,
отличающийся тем, что способ не содержит стадии между стадией а) и стадией б), необходимой для замены растворителя и/или для удаления солей, и способ осуществляют в отсутствие спирта.
2. Способ в соответствии с п. 1, отличающийся тем, что по меньшей мере один кислый или амфотерный, содержащий кислород, молекулярный анион представляет собой анион на основе алюминия, кремния, фосфора, олова, сурьмы, титана, хрома, молибдена, вольфрама, свинца, висмута, циркония, гафния, ванадия, ниобия, тантала, бора, мышьяка, марганца, рения, цинка, германия, иттрия, бериллия и меди.
3. Способ в соответствии с п. 1, отличающийся тем, что соль кислого или амфотерного, содержащего кислород, молекулярного аниона по меньшей мере представляет собой одно соединение из группы силиката щелочного металла, титаната щелочного металла, алюмината щелочного металла и фосфата щелочного металла.
4. Способ в соответствии с п. 1, отличающийся тем, что растворимая соль кислого или амфотерного, содержащего кислород, молекулярного аниона представляет собой 1-40% от массы раствора натриевого жидкого стекла и/или калиевого жидкого стекла.
5. Способ в соответствии с любым из пп. 1-4, отличающийся тем, что применяемая кислота по меньшей мере представляет собой кислоту из группы уксусной кислоты, оксалиновой кислоты, трифторуксусной кислоты, трихлоруксусной кислоты, угольной кислоты, метансульфоновой кислоты, соляной кислоты, фтороводородной кислоты, серной кислоты, фосфорной кислоты, борной кислоты и азотной кислоты.
6. Способ в соответствии с любым из пп. 1-4, отличающийся тем, что гидрогель, полученный на стадии а), перед стадией б), состаривают при температуре 20-100°C и значении рН, составляющем 2-12, на протяжении до 12 часов.
7. Способ в соответствии с любым из пп. 1-4, отличающийся тем, что силилирующий агент, который включает по меньшей мере один органический радикал, по меньшей мере представляет собой одно соединение из группы гексаметилдисилазана, диметилдихлорсилана, диметилхлорсилана, метилтрихлорсилана, метилдихлорсилана, этилтриметоксисилана, этилтриэтоксисилана, триэтилэтоксисилана, триметилэтоксисилана, метилтриметоксисилана, этилтриметоксисилана, метокситриметилсилана, триметилхлорсилана и триэтилхлорсилана.
n
2n+2
8. Способ в соответствии с любым из пп. 1-4, отличающийся тем, что неполярный растворитель по меньшей мере представляет собой один углеводород формулы CH, где n представляет собой целое число от 5 до 20.
9. Способ в соответствии с любым из пп. 1-4, отличающийся тем, что смесь для модифицирования гидрогеля состоит из силилирующего агента, который включает по меньшей мере один органический радикал, и неполярного растворителя.
10. Способ в соответствии с любым из пп. 1-4, отличающийся тем, что стадию а) осуществляют в ректоре, который имеет
α) корпус К, вращающийся вокруг оси вращения и
β) систему дозирования,
где
I) i) по меньшей мере одну растворимую соль кислого или амфотерного, содержащего кислород, молекулярного аниона и
ii) по меньшей мере одну кислоту
наносят с помощью системы дозирования на внутренний участок поверхности вращающегося корпуса К таким образом, что смесь компонентов i) и ii) льется по поверхности вращающегося корпуса К на внешний участок поверхности вращающегося корпуса К,
II) смесь покидает поверхность.
11. Способ в соответствии с любым из пп. 1-4, отличающийся тем, что по меньшей мере к одной растворимой соли кислого или амфотерного, содержащего кислород, молекулярного аниона или по меньшей мере к одной кислоте и/или к их смеси, до образования гидрогеля, добавляют волокна.
12. Способ в соответствии с любым из пп. 1-4, отличающийся тем, что по меньшей мере к одной растворимой соли кислого или амфотерного, содержащего кислород, молекулярного аниона или по меньшей мере к одной кислоте и/или к их смеси, до образования гидрогеля, добавляют поглощающие агенты, в частности ИК-поглощающие агенты.
13. Способ в соответствии с любым из пп. 1-4, отличающийся тем, что гель, полученный после стадии а) и/или последующей стадии способа, измельчают.
14. Применение органически модифицированного аэрогеля, полученного в соответствии с любым из пп. 1-13, в качестве тепло- или звукоизолирующего материала, в качестве носителя катализатора, средств для хранения газа или в качестве адсорбента.